КЕРАМИЧЕСКАЯ МАССА ДЛЯ ПРОИЗВОДСТВА КИРПИЧА
CERAMIC MASS FOR BRICK PRODUCTION

Изобретение относится к области технологии силикатов и касается составов керамических масс для производства кирпича.
Известна керамическая масса следующего состава, мас.%: глина тугоплавкая 20,0-30,0; кварциты 70,0-80,0 [1].
Задачей изобретения является повышение морозостойкости кирпича, получаемого из керамической массы.
Технический результат достигается тем, что керамическая масса для производства кирпича, содержащая глину тугоплавкую, кварциты, дополнительно содержит глину монтмориллонитовую и триподифосфат натрия при следующем соотношении компонентов, мас.%: глина тугоплавкая 79,3-79,7; кварциты 15,0-17,0; глина монтмориллонитовая 3,0-5,0; триполифосфат натрия 0,3-0,7.
В таблице приведены составы керамической массы для производства кирпича.
Компоненты
Состав, мас.%:
1
2
3
Глина тугоплавкая
79,7
79,5
79,3
Кварциты
15,0
16,0
17,0
Глина монтмориллонитовая
5,0
4,0
3,0
Триполифосфат натрия
0,3
0,5
0,7
Морозостойкость, циклы
100-110
100-110
100-110
В составе керамической массы могут быть использованы качественные глины тугоплавкие любых месторождений; глины монтмориллонитовые, включающие Al-монтмориллонит и Fe-монтмориллонит (нонтронит) любых месторождений.
Компоненты дозируют в требуемых количествах. Глину тугоплавкую и глину монтмориллонитовую смешивают с размолотыми до порошкообразного состояния кварцитами, добавляют триполифосфат натрия. Из полученной массы с влажностью 18-23% кирпич формуют пластическим способом, сушат его до влажности не более 6% и обжигают при температуре 1180-1230°C. Возможно нанесение тугоплавких глазурей на поверхность кирпича (ложок и тычок) до его обжига либо оплавление поверхности обожженного кирпича низкотемпературной плазмой до образования стекловидного слоя.
Источник информации
1. SU 1542932, C04B 33/00, 1990.